【事件の表示】
　平成１１年特許願第２７３９７２号「農業用多層フィルム」拒絶査定不服審判事件〔平成１３年４月１０日出願公開，特開２００１−９５３９５〕について，次のとおり審決する。
【結　論】
　本件審判の請求は，成り立たない。
【理　由】
第１　手続の経緯　
　本願は，平成１１年９月２８日の特許出願であって，平成２１年３月２７日付けで拒絶査定がなされ，これに対し，同年４月２８日に拒絶査定に対する審判請求がなされたものである。　
　　
第２　本願発明　
　本願の請求項１〜６に係る発明は，平成２０年１２月２５日付けの手続補正書により補正された明細書の特許請求の範囲の請求項１〜６に記載される事項により特定されたとおりのものと認められ，その請求項１に係る発明は次のとおりである。　
　　
「【請求項１】メタロセン触媒により共重合して得られる下記の特性を有するエチレン−α−オレフィン共重合樹脂（Ａ）と
密度が０．９４０〜０．９７０ｇ／ｃｍ
３
の範囲にある
・エチレン−α−オレフィン共重合樹脂（Ａ）の特性値　
（Ａ−１）エチレンと炭素数原子数３〜１０のα−オレフィンとの共重合樹脂であり、当該α−オレフィンから導かれる構成単位が３０重量％以下　
（Ａ−２）メルトフローレート：０．１〜１０ｇ／１０分　
（Ａ−３）密度：０．８８〜０．９３０ｇ／ｃｍ３　
（Ａ−４）分子量分布（重量平均分子量／数平均分子量）：１．５〜３．５　
・防曇剤組成物に由来する塗膜成分（Ｃ）　
（Ｃ−１）
ガラス転移温度が３５〜８０℃の範囲にある
（Ｃ−２）ポリウレタン水性組成物　
（Ｃ−３）無機質コロイドゾル　
の３成分を必須成分として含有する防曇剤組成物」　
（下線は補正箇所を示す。）　
　　
第３　引用刊行物およびその記載内容　
（１）原査定の拒絶の理由に引用された刊行物である特開平１１−１５１７９０号公報（以下「刊行物１」という。）には，「積層防曇フィルム」について図面と共に次の事項が記載されている。　
　　
（１−ア）　
「【請求項１】エチレン−α−オレフィン共重合体を主成分とする層（Ａ層）の少なくとも片面に防曇層を積層してなる積層防曇フィルム。　
・・・・・　
【請求項４】防曇層が無機コロイド粒子を主成分（バインダーとしてアクリル系樹脂の水性エマルジョンやポリウレタン系樹脂の水性エマルジョン）とする層である請求項１記載の積層防曇フィルム。」　
　　
（１−イ）　
「【０００６】　
【発明の実施の形態】以下、本発明を詳細に説明する。本発明のエチレン−α−オレフィン共重合体に用いられるα−オレフィンは通常、炭素数３〜１８、好ましくは炭素数４〜１２のα−オレフィンである。かかるα−オレフィンの具体例としてはプロピレン、１−ブテン、１−ペンテン、１−ヘキセン、４−メチル−１−ペンテン、１−オクテン、１−デセン、１−ドデセンなどをあげることができる。これらは、その一種を単独で用いてもよく、又は二種以上を併用してもよい。エチレン−α−オレフィン共重合体中のα−オレフィンモノマー単位の含有量（２種以上を併用した場合はその合計量）は、通常０．５〜２５モル％程度、好ましくは０．５〜１０モル％、より好ましくは１〜７モル％である。　
【０００７】エチレン−α−オレフィン共重合体のメルトフローレートは０．１〜５０ｇ／１０分、好ましくは０．３〜２０ｇ／１０分である。該メルトフローレートが過小であると積層フィルムにする際の加工性に劣り、過大な場合には得られる積層フィルムの強度が劣ることがあり好ましくない。また、ＪＩＳ  Ｋ７１１２（１９８０）の規定により測定した密度（以下同様）は０．９１〜０．９４ｇ／ｃｍ３が好ましく、さらには０．９２〜０．９４ｇ／ｃｍ３、特に０．９２５〜０．９４ｇ／ｃｍ３が好ましい。ＧＰＣで求めた分子量分布（Mw／Mn）は加工性と強度の観点から１．５〜４が好ましく、２〜３．５がより好ましい。」　
　　
（１−ウ）　
「【００１２】上記エチレン−α−オレフィン共重合体を得る方法としては、たとえば、エチレンと炭素数３〜１８のα−オレフィンをパラジウム、ニッケルなどの遷移金属錯体触媒やメタロセン系触媒などの均一系触媒を使用して、溶媒の存在下又は不存在下、気−固、液−固又は均一液相下で重合する方法等が例示できる。重合温度は通常３０℃程度〜３００℃程度であり、重合圧力は常圧程度〜３０００ｋｇ／ｃｍ２程度である。例えば、特開平６−９７２４号公報、特開平６−１３６１９５号公報、特開平６−１３６１９６号公報、特開平６−２０７０５７号公報等に記載されているメタロセン触媒成分を含む、いわゆるメタロセン系オレフィン重合用触媒の存在下に、エチレンと炭素原子数３〜１８のα−オレフィンとを共重合させることによって製造することができる。」　
　　
（１−エ）　
「【００１４】本発明において、Ａ層としては上記エチレン−α−オレフィン共重合体からなる層を用いることもできるが、透明性を改良する目的で、密度が０．９４ｇ／ｃｍ３以上、好ましくは０．９４５〜０．９５５ｇ／ｃｍ３である高密度ポリエチレンを配合した樹脂混合物からなる層を用いてもよい。高密度ポリエチレンを配合する場合、高密度ポリエチレンのメルトフローレートが過小であるとエチレン−α−オレフィン共重合体との混ざりが悪いため、いわゆるフィッシュアイが発生し、外観に劣るだけでなくフィルムにピンホールが発生しやすく、一方、過大であると得られる積層防曇フィルムの強度が低下するため、配合する高密度ポリエチレンのメルトフローレートは通常、０．１〜２０ｇ／１０分、好ましくは０．３〜１０ｇ／１０分である。その重量比（高密度ポリエチレン／エチレン−α−オレフィン共重合体）は通常、２０／８０以下、好ましくは１／９９〜１０／９０の範囲である。」　
　　
（１−オ）　
「【００３０】また防曇層には、無機コロイド粒子以外に、防曇層中の無機コロイド粒子同士の相互作用をより強める目的で、例えば各種界面活性剤、有機系電解質、各種バインダー等を含有させることができ、また後述する無機コロイド粒子の分散液にチキソトロピー性を付与する目的で、該分散液に添加した各種粘土系鉱物などが含有していてもよい。」　
　　
（１−カ）　
「【００３６】バインダーとしては、例えば熱可塑性樹脂などを挙げることができる。かかる熱可塑性樹脂としては、アクリル系樹脂、エチレン−酢酸ビニル系樹脂、ポリエチレン系樹脂、塩化ビニル系樹脂、塩化ビニリデン系樹脂、ポリウレタン系樹脂、ポリカーボネート系樹脂、スチロール系樹脂、酢酸ビニル系樹脂、不飽和ポリエステル系樹脂等が挙げられるが、特にアクリル系樹脂が好適である。これら樹脂は架橋構造であってもよく、後述するような添加剤を含んでいてもよい。また、これら熱可塑性樹脂が、例えば水等の媒体中に粒子状に分散したエマルジョン状態のものや溶解したものは、これら樹脂が無機コロイド粒子とより相互作用しやすいという観点から、好適に使用できる。前者の例としては、アクリル系樹脂の水性エマルジョンやポリウレタン系樹脂の水性エマルジョンが挙げられ、後者の例としては、ポリ−２−ヒドロキシエチルメタクリレート水溶液などが挙げられる。」　
　　
（１−キ）　
「【００６８】防曇性を積層する方法としては、例えばラミネート法、コーティング等が挙げられる。コーティングとは、例えば無機コロイド粒子を分散媒中に分散させた分散液をコーティング液として塗布後、乾燥して分散媒または溶媒を除去し、層を形成させる方法である。コーティングには、例えば、グラビア方式、ディッピング方式、スプレー方式などのコーティング方式が挙げられる。コーティングする場合には、製造効率の観点から、チューブ状のフィルム基材を用いて、これにコートすることが好ましい。無機コロイド粒子の分散液に用いられる分散媒としては、例えば水、メチルアルコール、イソプロピルアルコール、ｎ−ブチルアルコール、イソブチルアルコール、エチレングリコール、キシレンなどおよびこれらの混合液が挙げられ、水、アルコールなどの極性溶媒が好ましく、環境問題や設備の点で水が特に好ましい。」　
　　
（１−ク）　
「【００７０】　
【発明の効果】本発明により、防曇性と防曇性の持続性に優れた積層防曇フィルムを得ることができる。」　
　　
（１−ケ）　
「【００７８】実施例１，２および比較例１　
表−１に記載の配合で各層それぞれを１００重量％となるようにし、それぞれバンバリーミキサーを用いて１５０℃、５分間混練後、造粒機により造粒し、各層の組成物ペレットを得た。Ａ層組成物がインフレーションフィルムチューブの外面（すなわち外層組成物はインフレーションチューブの内面）となるように３層インフレーションフィルム成形機によって各層厚み、フィルム厚みが表−２に記載の値になるように製膜したのち下記の防曇層（防曇層）を形成した。実施例１，２のフィルムは比較例１に比べて、結露流れ開始性、膜密着性に優れるものであった。　
［防曇層の形成］アルミナゾル（日産化学製、商品名アルミナゾル５２０  固形分２０％）、コロイダルシリカ（日産化学製、商品名スノーテックス２０  固形分２０％）、ドデシルベンゼンスルホン酸ナトリウム（花王製、商品名ネオペレックスＦ２５）、デカン酸ナトリウム（ナカライテスク製）をそれぞれ固形成分濃度１．６、０．４、０．０８、０．０８となるように水で希釈してコーティング液を作製し、インフレーションフィルム（防曇層（防曇層）を形成するまえのフィルム）の片面にコロナ処理を行いさらにコーターを用いて、固形分厚み約０．２ｇ／ｍ２となるようにその面に塗布・乾燥し、さらにポリビニルアルコール１％水溶液を固形分厚み約０．１ｇ／ｍ２となるように重ねて塗布・乾燥してフィルムを得た。」　
　　
　上記記載事項（１−ア）〜（１−ケ）を総合すると，刊行物１には次の発明が記載されていると認められる。　
　　
「メタロセン系オレフィン重合用触媒の存在下に，エチレンと炭素原子数３〜１８のα−オレフィンとを共重合させることによって製造するエチレン−α−オレフィン共重合体を主成分とし，０．９４５〜０．９５５ｇ／ｃｍ３である高密度ポリエチレンを重量比（高密度ポリエチレン／エチレン−α−オレフィン共重合体）１／９９〜１０／９０の範囲にて配合した樹脂混合物からなる層の少なくとも片面に防曇層を塗布により積層してなる積層防曇フィルムであって，　
　上記エチレン−α−オレフィン共重合体中のα−オレフィンモノマー単位の含有量（２種以上を併用した場合はその合計量）は０．５〜２５モル％程度であり，その特性値は，メルトフローレートが０．１〜５０ｇ／１０分であり，密度が０．９１〜０．９４ｇ／ｃｍ３であり，ＧＰＣで求めた分子量分布（Mw／Mn）が加工性と強度の観点から１．５〜４であるとともに，　
　防曇層が無機コロイド粒子を主成分（バインダーとしてアクリル系樹脂の水性エマルジョンやポリウレタン系樹脂の水性エマルジョン）とする塗布層である積層防曇フィルム。」（以下「引用発明」という。）　
　　
（２）同様に，原査定の拒絶の理由に引用された刊行物である特開平１０−０１６１６９号公報（以下「刊行物２」という）には，「熱可塑性樹脂フィルム」について，図面とともに次の事項が記載されている。　
　　
（２−ア）　
「【請求項１】片面または両面に、塗膜形成用水系樹脂組成物により形成された塗膜を有している熱可塑性樹脂フィルムにおいて、該熱可塑性樹脂フィルム中にヒンダードアミン系光安定剤を含有し、かつ、該塗膜形成用水系樹脂組成物が、ポリウレタン樹脂１〜８５重量％およびアクリル樹脂１〜８５重量％を含有し、かつ、両者を合計した樹脂固形分２〜９０重量％を含有する水系樹脂組成物であることを特徴とする熱可塑性樹脂フィルム。　
【請求項２】  農業用フィルムとして使用することを特徴とする請求項１記載の熱可塑性樹脂フィルム。」　
　　
（２−イ）　
「【０００１】　
【発明の属する技術分野】本発明は、熱可塑性樹脂フィルムに関し、詳しくは、ヒンダードアミン系光安定剤を含有してなる熱可塑性樹脂フィルムの片面あるいは両面に、ポリウレタン樹脂およびアクリル樹脂を含有する水系樹脂組成物により形成された塗膜を有している、耐候性、防曇性などの改良された農業用フィルムに特に好適に用いることのできる熱可塑性樹脂フィルムに関する。」　
　　
（２−ウ）　
「【００５７】・・・・・無機質コロイドゾル・・・・・の慣用の添加物を加えることもできる。」　
　　
３　本願発明と引用発明との対比　
　本願発明と引用発明とを対比すると，引用発明の「樹脂混合物からなる層」および「防曇層」は，本願発明の「基体ポリオレフィン系樹脂フィルム」および「防曇剤組成物に由来する塗膜」に相当することは明らかである。　
　そして，数値範囲の大小・重なりを考慮すれば，引用発明の「メタロセン系オレフィン重合用触媒の存在下に，エチレンと炭素原子数３〜１８のα−オレフィンとを共重合させることによって製造するエチレン−α−オレフィン共重合体」および「０．９４５〜０．９５５ｇ／ｃｍ３である高密度ポリエチレンを重量比（高密度ポリエチレン／エチレン−α−オレフィン共重合体）１／９９〜１０／９０の範囲にて配合した」は，本願発明の「メタロセン触媒により共重合して得られる下記の特性を有するエチレン−α−オレフィン共重合樹脂（Ａ）」および「密度が０．９４０〜０．９７０ｇ／ｃｍ３の範囲にある高密度ポリエチレン樹脂（Ｂ）が重量比で（Ａ）／（Ｂ）＝９９／１〜７０／３０の範囲にあり，かつ，引用発明の「エチレンと炭素原子数３〜１８のα−オレフィンとを共重合させることによって製造するエチレン−α−オレフィン共重合体」および「エチレン−α−オレフィン共重合体のメルトフローレートは０．１〜５０ｇ／１０分であり，密度は０．９１〜０．９４ｇ／ｃｍ３であり，ＧＰＣで求めた分子量分布（Mw／Mn）は加工性と強度の観点から１．５〜４であり」は，本願発明の「（Ａ−１）エチレンと炭素数原子数３〜１０のα−オレフィンとの共重合樹脂」および「（Ａ−２）メルトフローレート：０．１〜１０ｇ／１０分（Ａ−３）密度：０．８８〜０．９３０ｇ／ｃｍ３（Ａ−４）分子量分布（重量平均分子量／数平均分子量）：１．５〜３．５」に相当するといえる。また，引用発明の「樹脂混合物からなる層」は，「エチレン−α−オレフィン共重合体を主成分とし，・・・・・高密度ポリエチレンを重量比（高密度ポリエチレン／エチレン−α−オレフィン共重合体）１／９９〜１０／９０の範囲にて配合した」のであるから，当該樹脂が合計１００重量％となり，「当該樹脂が合計６０重量％以上」であるといえる。　
　さらに，引用発明の「アクリル系樹脂の水性エマルジョン」，「ポリウレタン系樹脂の水性エマルジョン」および「無機質コロイドゾル」は，本願発明の「疎水性アクリル系樹脂水分散液」，「ポリウレタン水性組成物」および「無機質コロイドゾル」に相当するといえる。　
　そうすると，両者は，　
（一致点）　
「メタロセン触媒により共重合して得られる下記の特性を有するエチレン−α−オレフィン共重合樹脂（Ａ）と密度が０．９４０〜０．９７０ｇ／ｃｍ３の範囲にある高密度ポリエチレン樹脂（Ｂ）が重量比で（Ａ）／（Ｂ）＝９９／１〜７０／３０の範囲にあり，かつ，当該樹脂が合計６０重量％以上配合された樹脂組成物からなる層が外層及び／又は内層に少なくとも１層構成されてなる基体ポリオレフィン系樹脂フィルムの片面又は両面に，下記（Ｃ）を主成分とする防曇剤組成物に由来する塗膜が形成されてなることを特徴とする農業用多層フィルム。　
・エチレン−α−オレフィン共重合樹脂（Ａ）の特性値　
（Ａ−１）エチレンと炭素数原子数３〜１０のα−オレフィンとの共重合樹脂であり，　
（Ａ−２）メルトフローレート：０．１〜１０ｇ／１０分　
（Ａ−３）密度：０．８８〜０．９３０ｇ／ｃｍ３　
（Ａ−４）分子量分布（重量平均分子量／数平均分子量）：１．５〜３．５　
・防曇剤組成物に由来する塗膜成分（Ｃ）　
（Ｃ−１）疎水性アクリル系樹脂水分散液　
（Ｃ−２）ポリウレタン水性組成物　
（Ｃ−３）無機質コロイドゾル　
の３成分を必須成分として含有する防曇剤組成物」　
である点で一致するが，次の点で相違する。　
　　
（相違点１）　
　本願発明では「当該α−オレフィンから導かれる構成単位が３０重量％以下」であるのに対し，引用発明では「そのエチレン−α−オレフィン共重合体中のα−オレフィンモノマー単位の含有量（２種以上を併用した場合はその合計量）は，０．５〜２５モル％程度」であると特定されているものの，その重量％が不明である点。　
　　
（相違点２）
「アクリル系樹脂水分散液」について，本願発明では「ガラス転移温度が３５〜８０℃の範囲にある」のに対し，引用発明では「アクリル系樹脂」のガラス転移温度が不明である点。　
　　
（相違点３）　
　「防曇剤組成物に由来する塗膜成分（Ｃ）」について，本願発明では「３成分を必須成分として含有する」のに対し，引用発明では「アクリル系樹脂の水性エマルジョン」あるいは「ポリウレタン系樹脂の水性エマルジョン」が選択され，「無機質コロイドゾル」が必須である，２成分を必須成分として含有する点。　
　　
４　相違点の検討　
（１）相違点１について　
　そもそも，「エチレン−α−オレフィン共重合体において，α−オレフィンから導かれる構成単位が３０重量％以下」となるようにすることは，本願出願前周知の事項であるといえる。　
　例えば，特開平８−３７６５４２号公報の段落【００２０】には「本発明においては、上記のようなエチレン・α- オレフィン共重合体（Ａ）を単独で、または２種以上組合わせて用いることができる。本発明で用いられるエチレン・α- オレフィン共重合体（Ａ）は、エチレンから導かれる構成単位が５０重量％以上１００重量％未満、好ましくは５５〜９９重量％、さらに好ましくは６５〜９８重量％、特に好ましくは７０〜９６重量％の量で存在し、炭素原子数４〜１２のα- オレフィンから導かれる構成単位が５０重量％以下、好ましくは１〜４５重量％、さらに好ましくは２〜３５重量％、特に好ましくは４〜３０重量％の量で存在することが望ましい。」と記載されており，また，特開平１０−２６４３３４号公報の段落【００３３】には「・・・・・また該α−オレフィンをエチレンと共重合させる場合には、該α−オレフィン２〜５０重量％、好ましくは３〜３５重量％、特に好ましくは５〜２５重量％と、エチレン５０〜９８重量％、好ましくは７５〜９７重量％、特に好ましくは７５〜９５重量％とを共重合させるのが望ましい。」と記載されている。　
　そうすると，引用発明において，上記周知の事項を適用して，相違点１における本願発明の構成とするようなことは，当業者であれば適宜に採用する設計的事項に過ぎない。　
　　
（２）相違点２について　
　そもそも，無機質コロイドゾルを含有する防曇剤組成物において，そのバインダーとして「ガラス転移温度が３５〜８０℃の範囲にある疎水性アクリル系樹脂」を採用することは，本願出願前周知の事項であるといえる。　
　例えば，本願明細書において引用されている特公平６−４７６６８号公報には種々の合成樹脂材料に塗布される防曇剤組成物として「（ａ）ガラス転移温度が３５〜８０℃の範囲にある疎水性アクリル系樹脂の水系エマルジョン及び（ｂ）無機質コロイドゾルの二成分を有効成分として含有し、上記無機質コロイドゾルの配合量が固形分重量比で、上記疎水性アクリル系樹脂に対して０．５以上である防曇剤組成物」（【請求項１】）が記載され，その数値範囲の技術的意義について「本発明における疎水性アクリル系樹脂は、そのガラス転移温度(Ｔｇ)が３５〜８０℃の範囲内のものでなければならない。このようなＴｇのものは、使用する単量体の種類及び使用量(配合量)の選択によって得られる。しかして使用するアクリル系樹脂のＴｇが８０℃を越えると透明性のある均一な塗膜が得られにくい。またＴｇが３５℃に満たないときは、無機質コロイド粒子が数次凝集して不均一な分散状態をとりやすく、無機質コロイド粒子の塗布基材に対する固着が充分でないので、時間の経過とともに無機質コロイド粒子が基材表面から脱落するなどして防壜性能を損ねる。」（４頁左欄３０〜４０行）と記載されている。また，原審の拒絶査定時に周知例として示した特開昭６２−２８３１３６号公報にも同様の事項が記載されている。　
　そうすると，引用発明において，上記周知の事項を適用して，相違点２における本願発明の構成とするようなことは，当業者であれば適宜に採用する設計的事項に過ぎない。　
　　
（３）相違点３について　
　次に，上記記載事項（２−ア）〜（２−ウ）によれば，刊行物２には「ポリウレタン樹脂およびアクリル樹脂を含有し，無機質コロイドゾルを慣用の添加物として加えた塗膜形成用水系樹脂組成物により形成された塗膜を，片面または両面に有している農業用フィルムとして使用する熱可塑性樹脂フィルム」が記載されている。　
　また，「疎水性熱可塑性樹脂からなるバインダーを主成分とする防曇剤組成物において，そのバインダー成分をアクリル系樹脂とポリウレタン系樹脂を含む，２種類以上の疎水性熱可塑性樹脂を使用する」ことも，本願出願前周知の事項であるといえる。　
　例えば，本願出願前に頒布された刊行物である特開平７−２６６５１８号公報の段落【００１９】には「バインダー成分として使用する疎水性熱可塑性樹脂としては、
アクリル系樹脂
ポリウレタン系樹脂
２種以上を組合せて使用
　そうすると，上記周知の事項からみて，バインダーを「アクリル系樹脂」あるいは「ポリウレタン系樹脂」の一種から，両方の２種とする動機付けがあるといえ，引用発明において，その２成分の防曇剤組成物を刊行物２に記載された３成分のものに置換し，相違点２における本願発明の構成とするようなことは，当業者であれば容易に想到し得る事項であるといえる。　
　　
（４）効果について　
　そして，相違点に係る構成を採用したことによる本願明細書に記載された効果も，当業者ならば刊行物１および２の記載ならびに周知の事項から予測し得る程度のものであって，格別顕著なものとはいえない。　
　また，農業用多層フィルムの分野において「防曇性の発現速さ」を評価のパラメータとすることも本願出願前周知であり（例えば，特開平９−１０４７７３号公報段落【００３０】の記載参照。），本願明細書に記載された「防曇性の発現速さ」は，単にその確認をしたものに過ぎず，本願発明の格別顕著な効果とはいえない。　
　　
　なお，請求人は，表−ａ〜表−ｃを提出して，「以上詳述したように、本願発明は、特定の樹脂組成を有するポリオレフィン系樹脂フィルムに、ガラス転移温度が３５〜８０℃の特定の範囲にある疎水性アクリル系樹脂をポリウレタン水性組成物とともに配合した塗膜を設けることにより、優れた初期透明性と塗膜の耐傷付き性が良好で防曇性の発現速さに優れ、及びこの防曇性が長期間持続されるという効果を奏するフィルムが得られたものであり、本願発明は、引用文献１〜３に記載された発明に基づいて当業者が容易に発明することができたものではなく、特許法第２９条第２項の規定に該当するものではないと思量する。」と主張しているが，「４　相違点の検討　（２）相違点２について」において述べたように，疎水性アクリル系樹脂のガラス転移温度を３５〜８０℃とすることは，合成樹脂材料の種類に関係なく，塗膜の透明性から必然的に導かれる事項であって，上記特公平６−４７６６８号公報等の記載からみて，ポリオレフィン系樹脂フィルムとの組み合わせによって導かれるものとは到底いえない。よって，請求人の主張は採用できない。　
　　
５　まとめ　
　したがって，本願発明は，引用発明および刊行物２記載の事項ならび周知の事項に基づいて当業者が容易に発明をすることができたものであるというべきである。　
　
第４　むすび　
　以上のとおり，本願発明は，特許法第２９条第２項の規定により特許を受けることができないから，他の請求項を検討するまでもなく，本願は，拒絶されるべきものである。　
　よって，結論のとおり審決する。